КОМПОЗИЦИЯ ДЛЯ МАСЛОБЕНЗИНОСТОЙКОГО ПЛАСТИКАТА
COMPOSITION FOR OIL-BENZINE-RESISTANT PLASTICATE

Изобретение относится к области химической технологии, в частности к пластифицированным композициям на основе поливинилхлорида для кабельного пластиката.
10
28
Известна полимерная композиция для кабельного пластиката, содержащая поливинилхлорид, диоктилфталат, хлорпарафин ХП-470, трехосновной сульфат свинца, стеарат кальция, трехокись сурьмы, мел, дифенилолпропан, углерод технический, дополнительно содержит металлсодержащую смазку с кислотным числом не более 30 мг КОН/г, полученную взаимодействием альфа-разветвленных насыщенных монокарбоновых кислот фракции C-C с многоатомным спиртом при 180-230°C в мольном соотношении 1:(1-2) в присутствии оксидов двухвалентных металлов CaO, PbO, ZnO, CdO, MgO, BaO или их двухкомпонентных смесей в массовом соотношении 0,25-1:0,5-1 в количестве 0,5-2,0 мас. % от общей реакционной массы, где в качестве многоатомного спирта используют этиленгликоль, глицерин, полиглицерин - кубовый остаток дистилляции глицерина (пат. RU 2251559, C08L 27/06, С08К 13/02, С08К 3/04, С08К 3/20, С08К 3/26, С08К 3/30, С08К 5/02, С08К 5/053, С08К 5/06, С08К 5/10, С08К 5/13, С08К 5/103, С08К 5/09, опубл. 10.05.2005).
Однако пластикат, полученный из данной композиции, не обладает необходимой маслобензиностойкостью.
Известна поливинилхлоридная композиция, включающая поливинилхлорид, дифенилолпропан, эпоксидно-диановую смолу марки ЭД-16, стеариновую кислоту, стеарат бария, стеарат кадмия, двуокись титана и диоктилфталат, отличающаяся тем, что она дополнительно содержит смесь диоксановых спиртов и их высококипящих эфиров, представляющую собой фракцию флотореагент-оксаля, выкипающую до 90% при 115-160°C и давлении 5-10 мм рт.ст. (пат. RU 2108352, C08L 27/06, C08L 63/04, С08К 13/02, С08К 3/22, С08К 5/04, С08К 5/05, С08К 5/09, С08К 5/098, опубл. 10.04.1998).
Однако пластикат, полученный из данной композиции, не обладает необходимой маслобензиностойкостью.
Известна полимерная композиция для кабельного пластиката, включающая поливинилхлорид, диоктилфталат, дифенилолпропан, аэросил, трехосновной сульфат свинца, стабилизатор. Отличается тем, что используют комплексный стабилизатор - пластификатор, представляющий собой продукт, включающий стеарат кальция, стеарат магния, стеарат цинка при их мольном отношении 2:2:1 с кислотным числом не более 5 мг КОН/г в среде хлорпарафина ХП-30 в массовом отношении 1:6 соответственно и дополнительно агидол (пат. RU 2520097, C08L 27/06, опубл. 20.06.2014).
Однако пластикат, полученный из данной композиции, не обладает необходимой маслобензиностойкостью и имеет низкую термостабильность.
14
32
Известна композиция для кабельного пластиката на основе поливинилхлорида, включающая диоктилфталат, вторичный пластификатор, стеарат кальция, трехосновной сульфат свинца, мел, трехокись сурьмы, дифенилолпропан, углерод технический, отличающаяся тем, что она содержит в качестве вторичного пластификатора хлоруглеводороды фракции C-C со степенью хлорирования 24-55%, полученные хлорированием отходов производства олигомеризации этилена (пат. RU 2246508, C08L 27/06, С08К 13/02, С08К 3/04, С08К 3/20, С08К 3/24, С08К 3/26, С08К 5/02, С08К 5/12, С08К 5/13, С08К 5/098, опубл. 20.02.2005).
Однако пластикат, полученный из данной композиции, не обладает необходимой маслобензиностойкостью и имеет невысокую прочность.
Наиболее близкой к изобретению является полимерная композиция для кабельного пластиката, включающая поливинилхлорид суспензионный, диоктилфталат, вторичный пластификатор, стабилизатор - трехосновный сульфат свинца, трехокись сурьмы, стеарат кальция, дополнительно содержит эпоксистабилизаторы - эпоксидированное соевое масло или эпоксидную смолу, диоксид титана, стеариновую кислоту, дифенилолпропан и мел с массовой долей карбоната кальция не менее 99%, белизной не менее 98%, а в качестве термостабилизатора могут быть использованы нетоксичные (безсвинцовые) кальций-цинковые термостабилизаторы марок STABIOL CZ 3046, или STABIOL CZ 3134, или Naftosafe GKX 2208, или алюминий-марганец-цинк-содержащий - термостабилизатор Naftosafe GKX 2011. В качестве вторичных пластификаторов используют хлорпарафин 470 и/или хлорированные α-олефины (пат. RU 2339660, C08L 27/06, С08К 3/06, опубл. 27.11.2008).
Однако пластикат, полученный из данной композиции, не обладает необходимой маслобензиностойкостью.
Задача - создание композиции для маслобензиностойких оболочек кабелей.
Техническим результатом является повышение маслобензиностойкости пластиката при сохранении его прочностных характеристик и термостабильности.
Поставленный технический результат достигается при использовании композиции для кабельного пластиката на основе дисперсионного поливинилхлорида, включающей диоктилфталат, стеарат кальция, трехосновной сульфат свинца, эпоксидную смолу, при этом композиция дополнительно содержит бутадиен-нитрильный каучук БНКС-33, а в качестве дисперсионного поливинилхлорида содержит поливинилхлорид эмульсионный ЕП 6602-С, при следующем соотношении компонентов, мас. ч.:
Поливинилхлорид эмульсионный ЕП 6602-С
100,0
Эпоксидная смола ЭД-20
10,0
Диоктилфталат
55,0
Трехосновной сульфат свинца
2,0
Стеарат кальция
2,0
Бутадиен-нитрильный каучук БНКС-33
30,0-50,0
Сущностью изобретения является введение в состав композиции порошкообразного высокополярного эластомера - бутадиен-нитрильного каучука БНКС-33 (ТУ 38-30313-2006), который придает пластикату повышенную прочность, маслобензиностойкость и термостабильность.
Используемый поливинилхлорид эмульсионный ПВХ-ЕП-6602-С (ГОСТ 14039-78) является основным компонентом в композиции.
Трехосновный сульфат свинца (ТУ 6-09-4098-78), стеарат кальция (ТУ 6-14-722-76), эпоксидная смола ЭД-20 (ГОСТ 10587-76) выполняют роль термо-, светостабилизаторов, а диоктилфталат (ГОСТ 8728-88) является пластификатором.
Примеры рецептур заявленной композиции приведены в таблице 1.
Уменьшение содержания бутадиен-нитрильного каучука БНКС-33 приводит к снижению маслобензиностойкости, а повышение его содержания нецелесообразно, т.к. практически не влияет на изменение свойств.
Композицию для кабельного пластиката на основе поливинилхлорида приготавливают следующим образом.
Производят смешение поливинилхлорида, диоктилфталата, стеарата кальция, трехосновного сульфата свинца, эпоксидной смолы ЭД-20. После набухания полученной смеси, в диспергаторе проводится ее смешение с бутадиен-нитрильным каучуком БНКС-33, последующее экструдирование полученной массы и гранулирование. Композиция представляет собой гранулы серого цвета.
Заявленные пределы обусловлены тем, что при увеличении указанных дозировок эксплуатационные показатели практически не меняются, а при уменьшении - наблюдается их снижение.
Полученные по рецептурам пластикаты прессовались в пластины толщиной 2-3 мм для последующей оценки свойств.
Результаты испытаний основных эксплуатационных свойств пластиката по приведенным примерам рецептур заявленной композиции представлены в таблице 2.
Пластикаты по предлагаемым композициям исследовались на плотность (ГОСТ 267), термостабильность (ГОСТ 14041), условную прочность при растяжении (ГОСТ 270), относительное удлинение при разрыве (ГОСТ 270), твердость по Шору (ГОСТ 263), бензиностойкость в бензине БР-1 и маслостойкость в масле И-20А (Григорьев А.П., Федотова О.Я. Лабораторный практикум по технологии пластических масс. В двух частях. Ч. II. Поликонденсационные и химически модифицированные пластические массы. - М. - 1977 г. - 264 с. - С. 226).
Таким образом, пластикаты для оболочек кабелей, полученные из композиции на основе поливинилхлорида эмульсионного ЕП 6602-С, включающей диоктилфталат, стеарат кальция, трехосновной сульфат свинца, эпоксидную смолу и бутадиен-нитрильный каучук БНКС-33, при заявленном соотношении компонентов, обладают высокой маслобензиностойкостью при сохранении прочностных характеристик и термостабильности.